(57)【要約】【課題】  有機ＥＬ素子の保護機能と視野角特性を高められ、簡易な構成の表示装置を提供する。【解決手段】  有機ＥＬ素子が基板（１０）上に複数形成された表示装置において、有機ＥＬ素子の上に保護層を形成し、その保護層は、無機材料からなる第１の保護層（１５）と、樹脂からなり、凹状のマイクロレンズ（１６ａ）が形成された第２の保護層と、無機材料からなる第３の保護層（１７）とを有する。【選択図】  図１
2011081916.tif 000002
【特許請求の範囲】
【請求項１】
一対の電極と、該一対の電極に挟持された、発光層を含む有機化合物層とを有する有機ＥＬ素子が、基板上に複数形成された表示装置であって、前記複数の有機ＥＬ素子の上に形成された保護層を有し、前記保護層は、無機材料からなる第１の保護層と、該第１の保護層の上に形成された、樹脂材料からなる第２の保護層と、該第２の保護層の上に形成された、無機材料からなる第３の保護層とからなり、前記第２の保護層には、前記発光層で発光した光の少なくとも一部を発散させるマイクロレンズが形成されていることを特徴とする表示装置。
【請求項２】
前記マイクロレンズは前記有機ＥＬ素子の夫々に形成されていることを特徴とする請求項１に記載の表示装置。
【請求項３】
前記マイクロレンズは、細長い凹状の蒲鉾型を有していることを特徴とする請求項２に記載の表示装置。
【請求項４】
前記複数の有機ＥＬ素子が形成された表示領域と、該表示領域の外側に位置し、前記有機ＥＬ素子が形成されていない周辺領域とを有し、該周辺領域において前記第１の保護層と前記第３の保護層が互いに接していることを特徴とする請求項１に記載の表示装置。
【請求項５】
前記基板の上には、無機材料からなる層間絶縁膜と表面を平坦にするための平坦化膜とがこの順に形成されており、該層間絶縁膜及び該平坦化膜の上に前記有機ＥＬ素子が形成されており、前記第１の保護層は、前記周辺領域で前記層間絶縁膜と接していることを特徴とする請求項４に記載の表示装置。
【請求項６】
前記第２の保護層の最小膜厚は、１μｍ以上５０μｍ以下であることを特徴とする請求項１に記載の表示装置。
【発明の詳細な説明】
【技術分野】
【０００１】
有機ＥＬ（Ｅｌｅｃｔｒｏｌｕｍｉｎｅｓｅｎｔ）素子を用いた表示装置に関し、特に、視野角特性を向上させることが可能な有機ＥＬ素子を用いた表示装置に関するものである。
【背景技術】
【０００２】
有機ＥＬ素子の電極や、発光層、正孔輸送層等の有機化合物層は、空気中の水分や酸素との反応による腐食や酸化を生じ易い。このような腐食や酸化は、ダークスポットと呼ばれる未発光部を著しく成長させ、有機ＥＬ素子における経時的な特性劣化の原因となっている。ここで、ダークスポットの発生要因を説明する。
【０００３】
通常、有機ＥＬ素子は、空気中の水分や酸素と有機化合物層との接触を遮断するために、その表面を保護層で覆っている。しかし、製造プロセスで発生するエッチング残渣やゴミ等のパーティクルにより、保護層の一部にピンホールを生じることがある。そして、このピンホールから酸素や水分が素子内部へと進入し、ダークスポットを発生させる。このような酸素や水分の侵入を防ぐためには、保護層を厚膜化し、パーティクルを十分にカバーできればよい。しかし、保護層の材料がＳｉＮなどの無機材料の場合は、ＣＶＤなどで成膜するために製造のタクトタイムが増加し、コストを上昇させるという問題がある。一方、塗布などの成膜が簡便で済む樹脂層で前記パーティクルを十分にカバーしたうえで、この樹脂層上に緻密な無機材料からなる保護層を形成する構成も考案されている。
【０００４】
例えば、特許文献１には、有機ＥＬ素子の上部電極の上に、シリコン窒化酸化物（ＳｉＯＮ）層／有機材料層／シリコン窒化酸化物（ＳｉＯＮ）層から成る積層構造の保護層を形成する、という封止技術が開示されている。
【０００５】
一方で、引用文献２には、良好な放射分布を有し、自然な視認性を得るため、有機ＥＬ素子を覆う被覆層（ＳｉＯ２等）の上面に負の屈折力を有する微小光学素子を形成している。
【先行技術文献】
【特許文献】
【０００６】
【特許文献１】特開２００２−０２５７６５号公報
【特許文献２】特開２００５−１９１４８号公報
【発明の概要】
【発明が解決しようとする課題】
【０００７】
ところで、特許文献１で示される積層構造の保護層と特許文献２で示される負の屈折率を有する微小光学素子（凹状のマイクロレンズ）を組み合わせると、以下のような課題を発生してしまう。
【０００８】
すなわち、保護層としての積層構造の上に樹脂からなるマイクロレンズアレイを配置すると、マイクロレンズ自身は外部雰囲気に曝される。そのため、マイクロレンズに雰囲気中の水分が浸入しやすく、膨潤による屈折率や形状の変化を生じ、レンズ機能を低下させてしまう。
【０００９】
この問題を解決するために、マイクロレンズの表面にＳｉＮなどの無機材料からなる最外部の保護膜を成膜する構成も考えられるが、その場合、３層からなる保護層とマイクロレンズを構成する樹脂層を併せて５層もの層構成となり、コスト上昇となる。
【００１０】
また、その様な構成であると反射界面を構成する層界面数が増え、素子内部に閉じ込められる発光光が増加する。その結果、外部に取り出される全光量が低下してしまい、斜め方向においても輝度が低下し、視野角特性の悪化につながる。
【００１１】
本発明の目的は、ダークスポットの発生を低減するとともに、視野角特性が良好で、更に、低コストで製造可能な有機ＥＬ素子を用いた表示装置を提供することである。
【課題を解決するための手段】
【００１２】
本発明の表示装置は、一対の電極と、該一対の電極に挟持された、発光層を含む有機化合物層と有する有機ＥＬ素子が基板上に複数形成された表示装置であって、前記複数の有機ＥＬ素子上に形成された保護層を有し、前記保護層は、無機材料からなる第１の保護層と、該第１の保護層上に形成された、樹脂材料からなる第２の保護層と、該第２の保護層上に形成された、無機材料からなる第３の保護層とからなり、前記第２の保護層には、前記発光層で発光した光の少なくとも一部を発散するマイクロレンズが形成されていることを特徴とする。
【発明の効果】
【００１３】
上述した本発明の構成によれば、厚膜化が容易な樹脂材料からなる第２の保護層でエッチング残渣やゴミなどのパーティクルを十分にカバーでき、また、マイクロレンズの作用により光の視野角特性を向上できる。更に、マイクロレンズの表面には無機材料からなる第３の保護層が形成されているため、マイクロレンズの経時的な変化を抑制でき、安定的に光の視野角特性を高められる。更に、樹脂材料からなる第２の保護層とマイクロレンズを構成する樹脂層を兼用としているために全体的な総数を減らすことができるため、生産コストを低減させることが可能である。
【図面の簡単な説明】
【００１４】
【図１】本発明の実施形態を示す部分断面図である。
【図２】従来の構成を示す部分断面図である。
【図３】放射角と相対輝度の相関を示す図である。
【図４】本発明の表示装置の製造工程を示す図である。
【図５】本発明の実施形態の表示領域外における保護層の状態を示す断面図である。
【図６】本発明の実施例２の表示装置の製造工程を示す図である。
【図７】本発明の表示装置の画素配列と凹状マイクロレンズ形状を示す図である。
【図８】本発明の表示装置の他の画素配列と凹状マイクロレンズ形状を示す図である。（ａ）は正面図であり、（ｂ）は斜視図である。
【図９】本発明の表示装置のさらに他の画素配列と凹状マイクロレンズ形状を示す図である。（ａ）は正面図であり、（ｂ）は斜視図である。
【発明を実施するための形態】
【００１５】
＜有機ＥＬ表示装置について＞
以下、本発明の実施形態に係る表示装置について、図面を参照して説明する。
【００１６】
図１は、本発明の実施形態に係る表示装置を示す部分断面図である。本表示装置は、基板上に形成された有機ＥＬ素子の上面から、図１においては上方向に光を取り出すトップエミッション型の表示装置である。
【００１７】
本発明の表示装置は、基板１０と、基板１０上にマトリクス状に形成された、表示領域を構成する複数の画素からなる。ここで、画素とは、１つの発光素子に対応した領域を意味する。本発明では、発光素子としての有機ＥＬ素子が上記複数の画素のそれぞれに形成されており、それら有機ＥＬ素子間には画素間を分離する画素分離層１２が設けられている。また、有機ＥＬ素子の夫々は、一対の電極であるアノード電極１１及びカソード電極１４と、それらの電極間に挟持された、発光層を含む有機化合物層１３（以下、有機ＥＬ層と呼称する）を備えている。具体的には、基板１０の上に、画素毎にパターニングされたアノード電極１１が形成され、そのアノード電極１１上に有機ＥＬ層１３が形成され、更に、有機ＥＬ層１３上にカソード電極１４が形成されている。アノード電極１１は、例えば、Ａｇ等の高い反射率を持つ導電性の金属材料から形成される。また、アノード電極は、そのような金属材料から成る層とホール注入特性に優れたＩＴＯ（Ｉｎｄｉｕｍ−Ｔｉｎ−Ｏｘｉｄｅ）などの透明導電性材料から成る層との積層体から構成しても良い。一方、カソード電極１４は、複数の有機ＥＬ素子に対して共通に形成されており、また、発光層で発光した光を素子外部に取り出し可能な半反射性或いは光透過性の構成を有している。具体的には、素子内部での干渉効果を高めるためにカソード電極１４を半反射性の構成とする場合、カソード電極１４は、ＡｇやＡｇＭｇなどの電子注入性に優れた導電性の金属材料から成る層を２〜５０ｎｍの膜厚で形成することにより構成されている。なお、半反射性とは、素子内部で発光した光の一部を反射し、一部を透過する性質を意味し、可視光に対して２０〜８０％の反射率を有するものをいう。また、光透過性とは、可視光に対して８０％以上の透過率を有するものをいう。
【００１８】
また、有機ＥＬ層１３は、少なくとも発光層を含む単層又は複数の層からなる。例えば、有機ＥＬ層１３の構成例としては、正孔輸送層、発光層、電子輸送層及び電子注入層からなる４層構成や、正孔輸送層、発光層及び電子輸送層からなる３層構成等が挙げられる。有機ＥＬ層１３を構成する材料は、公知の材料を使用することができる。
【００１９】
基板１０には各有機ＥＬ素子を独立に駆動可能なように画素回路が形成されている。これらの画素回路は、複数のトランジスタから構成されている（不図示）。このトランジスタが形成された基板１０は、トランジスタとアノード電極１１とを電気的に接続するためのコンタクトホールが形成されたＳｉＮからなる層間絶縁膜に覆われている（不図示）。更に層間絶縁膜上には、画素回路による表面凹凸を吸収し、表面を平坦にするためにアクリル樹脂からなる平坦化膜が形成されている（不図示）。
【００２０】
また、カソード電極１４の上には、空気中の酸素や水分から有機ＥＬ層１３を保護するために保護層が形成されている。
【００２１】
保護層は、３層構成からなり、カソード電極１４側から第１の保護層１５、第２の保護層１６、第３の保護層１７の構成となっている。
【００２２】
第１の保護層１５は、ＳｉＮ、ＳｉＯＮなどの無機材料からなり、その上に積層される第２の保護層１６を構成する樹脂材料が含有する水分から有機ＥＬ層１３を保護する作用を有する。また、第１の保護層１５は、上記樹脂材料の硬化に伴い発生する応力を緩和する作用を持たせることも可能である。膜厚は０．１μｍ以上１．０μｍ以下が好ましく、ＣＶＤ法で形成することが好ましい。
【００２３】
第２の保護層１６は、水分含有率が低い透明な樹脂材料から構成される。水分含有率としては、１００ｐｐｍ以下が好ましい。また、透明性としては可視光に対して膜厚１０μｍにおいて９０％以上の透過率を持つものが好ましい。樹脂材料としては、熱硬化型樹脂、光硬化型樹脂、熱可塑性樹脂が好ましい。これらの樹脂としては、具体的にはエポキシ樹脂、ポリウレタン硬化型樹脂、フェノール樹脂、尿素樹脂、メラミン樹脂、アルキド樹脂、アクリル系反応樹脂、ホルムアルデヒド樹脂がある。更に、このような樹脂の例として、シリコン樹脂、エポキシ・ポリアミド樹脂、ポリエステル樹脂とイソシアネートプレポリマーの混合物、ポリエステルポリオールとポリイソシアネートの混合物、ポリウレタンとポリイソシアネートの混合物等、及び、塩化ビニル、酢酸ビニル、ビニルアルコール、マレイン酸、アクリル酸、アクリル酸エステル、塩化ビニリデン、アクリロニトリル、メタクリル酸、メタクリル酸エステル、スチレン、ブタジエン、エチレン、ビニルブチラール、ビニルアセタール、ビニルエーテル等を構成単位として含む重合体または共重合体、各種ゴム系樹脂が挙げられる。後述するように、第２の保護層１６には凹状マイクロレンズが形成される。そのため、第２の保護層１６の膜厚は一定ではないが、最小の膜厚、つまり最も薄い箇所の膜厚は、１μｍ以上５０μｍ以下であることが好ましい。このような第２の保護層は、塗布法、印刷法等により形成可能である。
【００２４】
第３の保護層１７は、ＳｉＮなどの無機材料からなり、有機ＥＬ素子内部への外部からの酸素や水分の侵入を防ぐ作用を有する。膜厚は０．５μｍ以上５．０μｍ以下が好ましく、ＣＶＤ法で形成することが好ましい。
【００２５】
第２の保護層１６の光取出し側（図１の上方向）には、複数の凹状のマイクロレンズ１６ａがアレイ状に形成されている。このマイクロレンズ１６ａは第２の保護層１６を構成する樹脂材料を加工することにより形成されている。具体的には、マイクロレンズ１６ａは、型押しなどの方法により形成可能である。マイクロレンズ１６ａは、画素毎（すなわち、有機ＥＬ素子毎と同義。）に１つ形成されていることが好ましいが、１つの画素に複数のマイクロレンズを形成したり、複数の画素に１つのマイクロレンズを形成してもよい。また、第３の保護層１７は、マイクロレンズ１６ａの形状に倣って形成されている。
【００２６】
このような構成により、例えば、１画素に１つのマイクロレンズ１６ａがある場合に、有機ＥＬ層１３から出射された光は、透明なカソード電極１４を透過する。次いで第１の保護層１５、第２の保護層１６が構成するマイクロレンズアレイ、第３の保護層１７を透過して、有機ＥＬ素子の外部へ出射される。
【００２７】
ここで、マイクロレンズ１６ａが形成されていない場合（図２）には、有機ＥＬ層１３の発光層から斜めに出射された光１８は、第３の保護層１７から出射する際に、さらに斜めになって出射する（２０の方向）。これに対して、図１のように、マイクロレンズ１６ａが形成されている構成では、第３の保護層１７から出射された光１９は、マイクロレンズ１６ａが無い場合に比べて、出射角度が基板面内方向に更に近づく（１９の方向）。したがって、マイクレロレンズ１６ａが無い場合に比較して、マイクロレンズ１６ａがあった場合の方が斜め方向へ光を分散する機能がある。すなわち、表示装置としては、視野角特性を高めることができるのである。ここで視野角特性を高めるとは、有機ＥＬ表示装置を基板の垂直方向から見た輝度に対して、基板の斜め方向から見た場合における輝度の減少の割合を少なくする、ということである。
【００２８】
なお、視野角特性向上の程度は、発光面積、マイクロレンズ１６ａの曲率、発光面からマイクロレンズ１６ａまでの距離に依存し、これらをパラメータとしてマイクロレンズ１６ａを設計することが好ましい。
【００２９】
次に、マイクロレンズ１６ａの曲率と視野角特性について述べる。図３に、マイクロレンズ１６ａのレンズ曲率半径Ｒ［μｍ］が異なる場合の、放射角と相対輝度の相関関係の変化を示す。図３において、「平坦」とは、マイクロレンズ１６ａが形成されていない場合を示す。
【００３０】
なお、測定に用いたマイクロレンズ１６ａはレンズ曲率半径Ｒ（２０，３０，６０，１００［μｍ］）が異なる４種類のものを用意した。そして、本測定における条件は以下である。まず、画素ピッチを３１．５μｍ、マイクロレンズ１６ａの最大幅を３１．５μｍ、発光領域（画素分離膜で規定された１画素の発光領域）の幅を１６．５μｍとした。また、カソード電極は酸化インジウムと酸化亜鉛の混合物で構成し、屈折率１．９、膜厚０．０５μｍとした。第１の保護層はＳｉＮで構成し、屈折率１．８３、膜厚０．１８μｍとした。第２の保護層はエポキシ樹脂で構成し、屈折率１．５４、最小の膜厚を１０μｍとした。第３の保護層はＳｉＮで構成し、屈折率１．８３、膜厚１μｍとした。発光面からマイクロレンズ１６ａまでの距離は、画素と画素の間の最も第２の保護層が厚い位置での距離とすると、レンズ曲率半径Ｒ（２０，３０，６０，１００［μｍ］）に対して、それぞれ、１７．７、１４．５、１２．１、１１．２μｍである。
【００３１】
なお、相対輝度とは、それぞれの構成における放射角０［ｄｅｇ］のときの輝度を１とした場合の相対的な輝度を意味する。
【００３２】
また、放射角とは、第３の保護層１７から出射された光束の広がり角度である。  図３により、マイクロレンズ１６ａが形成されている方が、マイクロレンズ１６ａが形成されていない場合よりも相対輝度が低下しにくくなっていることが分る。更に、マイクロレンズ１６ａが形成されている場合においても、レンズ曲率半径Ｒが小さい程、相対輝度が低下しにくくなっていることが分る。
【００３３】
これは、マイクロレンズ１６ａが発散レンズであり、マイクロレンズ１６ａに入射してきた光束が基板面内方向に発散されたためである。これにより、表示装置を斜めから見た（角度が大きくなった）場合でも明るく、視野角特性の良いディスプレイを得られることになる。
【００３４】
なお、「発散レンズ」とは、発散レンズに斜めに入射した光線の屈折角を平坦のもの（レンズ無し）に比較して増大させ、光束をより発散させる効果を有するレンズのことである。そのためには、第３の保護層１７よりも外側（紙面上側）の領域（例えば、空気層や樹脂層など）における屈折率が、第２の保護層１６の屈折率よりも小さいことが好ましい。
【００３５】
＜表示装置の製造方法＞
次に、本実施形態の表示装置の製造方法について図４を参照して説明する。図４は、本実施形態の表示装置の各製造工程を示す概要断面図である。なお、カソード電極１４の形成までは周知な製造工程であるため、ここでは説明を省略する。先ず、図４（ａ）に示すように、トップエミッション型の有機ＥＬ素子が複数形成された基板１０を用意する。この有機ＥＬ素子は、アクティブマトリクス型の画素回路（不図示）が形成された基板１０の上に、層間絶縁膜及び平坦化膜（不図示）を介して、アノード電極１１、画素分離層１２、有機ＥＬ層１３、カソード電極１４を形成したものである。
【００３６】
次に、図４（ｂ）に示すように第１の保護層１５を表示領域の全域に形成する。第１の保護層１５は、その上に形成される第２の保護層を構成する樹脂材料が含有する水分が有機ＥＬ素子に接触することを遮断するための、言わば封止機能を有する部材である。そのため、第１の保護層１５は、光の透過率が高く、防湿性に優れた部材であることが好ましく、窒化シリコン膜、酸化窒化シリコン膜から構成されることが好ましい。
【００３７】
次に、図４（ｃ）に示すように第１の保護層１５上に、第２の保護層１６を表示領域の全域に形成する。第２の保護層１６は樹脂材料からなる。また、第２の保護層の膜厚は、エッチング残渣などのゴミを十分にカバーすることが可能であると共にアクリル樹脂からなる画素分離膜１２に生じる凹凸を平坦化することが可能なように、１０μｍ以上１００μｍ以下程度とする。樹脂材料としては水分含有が少ない熱硬化型樹脂、熱可塑性樹脂、光硬化型樹脂を用いることができる。熱硬化型樹脂と光硬化型樹脂を用いた場合、成膜方法としては、スピンコート法、ディスペンス法などを用いることが可能である。また、第１の保護層１５上に、膜厚１０μｍ〜１００μｍ程度の熱可塑性樹脂のフィルムを真空下にて貼りつける方法も用いることができる。具体的な樹脂材料としては、エポキシ樹脂、ブチル樹脂が好適に用いられる。
【００３８】
次に、図４（ｄ）に示すように、マイクロレンズ１６ａを成形するための型２１を用意し、樹脂材料に気泡が混入しないように、樹脂材料型２１を樹脂材料に対して押圧し、マイクロレンズ１６ａを形成する。
【００３９】
型２１は、一般的な金属で形成することができるが、樹脂材料に光硬化型樹脂を用いる場合は、光を透過させる必要があるため石英基板から形成されることが好ましい。また、型２１の樹脂材料に対する剥離性を高めるために、型２１の表面に、フッ素樹脂などの膜を形成してもよい。
【００４０】
樹脂材料に熱硬化型樹脂を用いる場合は、型２１における各マイクロレンズの凹部の頂点が、対応する画素の中心とほぼ一致した状態で、樹脂材料を８０℃に加熱することにより硬化させる。
【００４１】
硬化温度については、一般的な有機ＥＬ層１３を構成する有機化合物の耐熱温度が１００℃程度であるため、８０℃程度の硬化温度が好ましい。
【００４２】
次に、図４（ｅ）に示すように、型２１を、硬化した樹脂材料から剥がす。
【００４３】
これにより、第２の保護層１６の表面に、各画素に対応してマイクロレンズ１６ａが形成される。
【００４４】
また、凹状のマイクロレンズ１６ａの底部の膜厚が薄いとエッチング残渣などのゴミを十分にカバーすることができずピンホール発生の原因となるため、凹部１６ａの底部における第２の保護層の最小膜厚は、１μｍ以上とした。また、凹部１６ａの底部における第２の保護層の最大膜厚は、吸収による光量減衰や隣接画素からの発光光の漏れ込み防止のために５０μｍ以下とした。
【００４５】
最後に、図４（ｆ）に示すように、硬化した第２の保護層１６上に先述した第３の保護層１７を表示領域の全域に形成する。第３の保護層１７としては光の透過率が高く、防湿性に優れた部材が好ましく、窒化シリコン膜、酸化窒化シリコン膜が好ましい。第１の保護層１５と第３の保護層１７は同じ材質であっても、異なる材質であっても良い。
【００４６】
ここで、表示装置において、第１の保護層１５と第３の保護層１７は、図５に示すように、有機ＥＬ素子が形成された表示領域の外側であって、有機ＥＬ素子が形成されていない周辺領域で直接接し、第２の保護層１６を挟み込むように形成されている。つまり、第２の保護層１６は、第１の保護層１５と第２の保護層１７とで封止された構成となっている。
【００４７】
このため、第２の保護層１６を構成する樹脂材料に外部の空気中の水分が浸入することがない。
【００４８】
また、図５に示すように、基板１０上の平坦化膜５２下に形成された層間絶縁膜５１と第１の保護層１５は、周辺領域で直接接し、平坦化膜５２、有機ＥＬ層１３、カソード電極１４及び不図示の画素分離膜を挟み込むように形成されている。つまり、平坦化膜５２、有機ＥＬ層１３、カソード電極１４、画素分離膜は、層間絶縁膜５１と第１の保護層１５とで封止された構成となっている。層間絶縁膜５１は、窒化シリコン、酸化窒化シリコン等の無機材料で構成され、防湿性に優れているため、平坦化膜５２や画素分離層を通じて表示領域内部に外部から水分が浸入することを防止できる。
【００４９】
なお、図４（ｃ）（ｄ）（ｅ）の凹状のマイクロレンズ１６ａを形成する工程では、型２１による直接形成法の説明を行なったが、マイクロレンズは、下記ｉ）〜ｖ）のいずれかの方法によっても作製可能である。
ｉ）フォトリソなどによってパターニングされた樹脂層を熱処理し、リフローによって樹脂層をマイクロレンズ形状に変形させる方法。
ｉｉ）均一の厚さに形成された光硬化型樹脂層を、面内方向に分布を持った光で露光し、この樹脂層を現像することによってマイクロレンズを形成する方法。
ｉｉｉ）イオンビームあるいは電子ビーム、レーザー等を用いて、均一の厚さに形成された樹脂材料の表面をマイクロレンズ形状に加工する方法。
ｉｖ）各画素に適量の樹脂を滴下して自己整合的にマイクロレンズを形成する方法。
ｖ）有機ＥＬ素子が形成された基板とは別個に、マイクロレンズが予め形成された樹脂シートを用意し、両者をアライメントした後、貼り合せることによりマイクロレンズを形成する方法。
【００５０】
なお、本発明における凹状のマイクロレンズ１６ａは、表面が半球面状でも良いし、蒲鉾型の半円筒状であっても構わない。蒲鉾型の半円筒状である場合には、上下又は左右方向の何れかにおいて特に視野角特性向上を有する。なお、半円筒状の長さ方向の端部は半球面でも良いし、端面が基板に垂直に形成されていても良い。
【００５１】
なお、本発明の表示装置の用途として、視野角特性の向上が重要なテレビ用途、カーナビ用途、デジタルカメラの背面モニタ、などが挙げられる。
【００５２】
本発明は、上述した趣旨を逸脱しない限り、以上説明した構成に限られることはなく、種々の応用・変形が可能である。
【実施例】
【００５３】
（実施例１）
ガラス基板上に、低温ポリシリコンＴＦＴで画素回路（不図示）を形成し、その上にＳｉＮからなる層間絶縁膜とアクリル樹脂からなる平坦化膜を、この順番で形成して図４（ａ）に示す基板１０を作成した。この基板１０上にＩＴＯ膜／ＡｌＮｄ膜をスパッタリング法にて３８ｎｍ／１００ｎｍの厚さで形成した。続いて、ＩＴＯ膜／ＡｌＮｄ膜を画素毎にパターニングし、アノード電極１１を形成した。
【００５４】
この上にアクリル樹脂をスピンコートした。次に、アクリル樹脂をリソグラフィ法により、アノード電極１１が形成された部分に開口（この開口部が画素に相当）が形成されるようにパターニングし画素分離層１２を形成した。各画素のピッチを３０μｍ、開口によるアノード電極１１の露出部の大きさを１０μｍとした。これをイソプロピルアルコール（ＩＰＡ）で超音波洗浄し、次いで、煮沸洗浄後乾燥した。さらに、ＵＶ／オゾン洗浄してから有機ＥＬ層１３を真空蒸着により成膜した。
【００５５】
有機ＥＬ層１３としては、始めに、ホール輸送層をすべての画素に８７ｎｍの厚さで成膜した。この際の真空度は１×１０−４Ｐａ、蒸着レートは、０．２ｎｍ／ｓｅｃであった。
【００５６】
次に、シャドーマスクを用いて、赤色発光層、緑色発光層、青色発光層をそれぞれ厚さ３０ｎｍ、４０ｎｍ、２５ｎｍで成膜した。
【００５７】
続いて、すべての画素に共通の電子輸送層としてバソフェナントロリン（Ｂｐｈｅｎ）を真空蒸着法にて１０ｎｍの厚さで形成した。蒸着時の真空度は１×１０−４Ｐａ、成膜速度は０．２ｎｍ／ｓｅｃの条件であった。
【００５８】
その後、共通の電子注入層として、ＢｐｈｅｎとＣｓ２ＣＯ３を共蒸着（重量比９０：１０）して４０ｎｍの厚さで形成した。蒸着時の真空度は３×１０−４Ｐａ、成膜速度は０．２ｎｍ／ｓｅｃの条件であった。
【００５９】
次に、上記ホール輸送層から電子注入層までの有機ＥＬ層１３を成膜した基板を、真空を破ること無しにスパッタ装置に移動し、カソード電極１４として極薄Ａｇおよび透明電極層をそれぞれ１０ｎｍ及び５０ｎｍの厚さで順に成膜した。透明電極層の材料としては、酸化インジウムと酸化亜鉛の混合物を用いた。
【００６０】
次に、図４（ｂ）に示すように、窒化珪素からなる第１の保護層１５を、ＳｉＨ４ガス、Ｎ２ガス、Ｈ２ガスを用いたプラズマＣＶＤ法で成膜した。その後、図４（ｃ）に示すように、露点温度６０℃の窒素雰囲気下で、粘度３０００ｍＰａ・ｓの熱硬化性の樹脂材料（エポキシ樹脂）からなる第２の保護層１６を精密描画が可能なディスペンサー（武蔵エンジニアリング社製、製品名ＳＨＯＴ  ＭＩＮＩ  ＳＬ）を用いて塗布した。
【００６１】
樹脂材料を熱硬化する前に、図４（ｄ）のように、別途用意したマイクロレンズ１６ａを成形するための型２１を、樹脂材料の表面に押し当てた。押し当てる際、型２１に形成してあるアライメントマークと基板に形成してあるアライメントマークをあわせる事により位置決めを行なった。その結果、画素に合わせてマイクロレンズ１６ａが形成された。型２１は、画素ピッチと同じピッチで凸状に出っ張りが形成されており、その出っ張りの表面に離形剤としてテフロン（登録商標）系の樹脂をコートした。出っ張りの形状、すなわちマイクロレンズ１６ａの形状は、曲率半径３０μｍで形成した。ピッチ３０μｍで、マイクロレンズアレイの深さは４μｍ程度になった。
【００６２】
ここで、クリーンルームおよびプロセス装置の環境を考慮して、異物等があっても樹脂材料で平坦化することを目的としているので、第２の保護膜１６の最小膜厚（最薄部における膜厚）は１０μｍとした。なお、ここでは最小膜厚を１０μｍとしたが、１μｍ以上、５０μｍ以下であっても良い。
【００６３】
上記のように型２１を押し当てた状態で、真空環境下で１００℃の温度で１５分間加熱し、樹脂材料（エポキシ樹脂）を硬化させた。その後、樹脂から型２１を離して、図４（ｅ）のようにマイクロレンズ１６ａを形成した。
【００６４】
さらに、図４（ｆ）のように、窒化珪素からなる無機材料の保護膜（第３の保護層１７）を、ＳｉＨ４ガス、Ｎ２ガス、Ｈ２ガスを用いたプラズマＣＶＤ法で成膜した。第３の保護膜１７の膜厚は１μｍとし、有機ＥＬ素子が形成された表示領域の全面を覆うように形成した。
【００６５】
このようにして製造した本発明の表示装置の視野角特性を測定したところ、マイクロレンズを形成していない表示装置の視野角特性と比較すると、視野角６０度の相対輝度が平坦な場合の０．２５程度から０．４近くまで向上していた。
【００６６】
また、マイクロレンズが形成された第２の保護層１６は、第１の保護層１５と第３の保護層１７とで完全に包まれているため、高温高湿の環境においても樹脂に水が透湿しないため、樹脂が膨潤してレンズの特性が変化することは無かった。
【００６７】
（実施例２）
マイクロレンズアレイの形成手法として、実施例１とは異なり、図６に示す工程で形成した。なお、第１の保護層１５の形成工程までは実施例１と同様であるため説明を省略し、第２の保護層１６の形成工程から説明を行なう。
【００６８】
まず、露点温度６０℃の窒素雰囲気下で、粘度３０００ｍＰａ・ｓの熱硬化性のエポキシ樹脂（第２の保護層１６）を精密描画が可能なディスペンサー（武蔵エンジニアリング社製、製品名ＳＨＯＴ  ＭＩＮＩ  ＳＬ）を用いて１０μｍ厚に塗布した（図６（ａ））。その後、このエポキシ樹脂を真空環境下で１００℃の温度で１５分間加熱して硬化させた。
【００６９】
引き続いて、その上に４μｍ厚で同じ樹脂２３を塗布し（図６（ｂ））、その上からフォトマスク２４で露光した（図６（ｃ））。露光量はマイクロレンズ１６ａの形状から換算した２次元の分布を持つように設定した。露光された樹脂を現像することによって、所望の形状のマイクロレンズ１６ａが形成された（図６（ｄ））。露光量の面内の制御は、フォトマスク２４の透過率を面内で制御することで行なった。その後、樹脂を再度真空環境下で１００℃の温度で１５分間加熱して硬化させた。この熱処理は、マイクロレンズ表面の平滑化も兼ねている。なお、異物等があっても樹脂材料で埋めることを目的としているので、ここでは、第２の保護層１６の最小膜厚（最薄部の膜厚）を１０μｍとした。なお、最小膜厚は１μｍ以上５０μｍ以下であっても良い。
【００７０】
最後に、窒化珪素からなる無機材料の保護膜（第３の保護層１７）を、ＳｉＨ４ガス、Ｎ２ガス、Ｈ２ガスを用いたプラズマＣＶＤ法で成膜した。第３の保護膜１７の膜厚は１μｍとし、有機ＥＬ素子が形成された表示領域の全面を覆うように形成した（図６（ｅ））。
【００７１】
なお、上述の実施例においては、画素の配置について言及していないが、画素の配置に応じてマイクロレンズ１６ａの形状を以下のようにすることが好ましい。図７は本発明の表示装置の正面図である。図７で示されるように画素の配置がＲＧＢでデルタ配置の場合は、マイクロレンズ１６ａの外形は表示装置の正面からみた時に円形となるように形成するのが好ましい。図７において、１０１はＲ（赤色発光）の画素、１０２はＧ（緑色発光）の画素、１０３はＢ（青色発光）の画素を示す。また、１０４はマイクロレンズ１６ａの外形を示す。図７においてＲＧＢ画素のそれぞれには１個のマイクロレンズ１６ａが形成されている。
【００７２】
図８（ａ）及び図８（ｂ）で示されるように画素がストライプ配置の場合には、１つの画素を覆うように、蒲鉾型の細長い形状でマイクロレンズ１６ａを形成するのが好ましい。ここで、図７と同番号の符号については同一の構成を示す。図８（ａ）は本発明の表示装置の正面図であり、図８（ａ）で示されるようにＲＧＢ画素のそれぞれには１個のマイクロレンズ１６ａが形成されている。図８（ｂ）は図８（ａ）に示す表示装置の斜視図である。なお、図８（ｂ）において、第１の保護層、第３の保護層は不図示としている。図８（ａ）、図８（ｂ）で示される蒲鉾型のマイクロレンズアレイの場合には、図８（ａ）の上下方向には視野角特性の向上効果が無く、図８（ａ）の左右方向でのみ正面への視野角特性の向上効果を得ることができた。
【００７３】
図９（ａ）及び図９（ｂ）は、図８（ａ）及び図８（ｂ）で示される蒲鉾型のマイクロレンズ１６ａの変形例である。ここでは、表示領域１０７に対して蒲鉾型のマイクロレンズ１６ａが複数の画素に亘って連続して形成されている。なお、図７と同番号の符号については同一の構成を示す。
【００７４】
図９（ａ）、図９（ｂ）で示されるように、マイクロレンズ１６ａは紙面の上下方向に細長い蒲鉾型の形状であり、図９（ａ）の上下方向に並ぶ一列の画素に対して共通のマイクロレンズ１６ａを形成した。具体的には、Ｒ画素の配列、Ｇ画素の配列、Ｂ画素の配列のそれぞれに対して１個の細長い蒲鉾型のマイクロレンズ１６ａを形成した。視野角特性の向上効果は、図８（ａ）、図８（ｂ）のマイクロレンズと同様であり、図９（ａ）の上下方向には視野角特性の向上効果が無く、図９（ａ）の左右方向でのみ正面への視野角特性の向上効果を得ることができた。
【００７５】
なお、上記の例以外にも、紙面上下方向における表示領域１０７の端から端までの画素のうち、複数の画素群毎に蒲鉾型のマイクロレンズ１６ａを形成しても良い（不図示）。
【００７６】
なお、図７のＲＧＢ画素のデルタ配置において、図７の左右方向に細長い蒲鉾型のマイクロレンズ形状としても良い。この場合、図７の左右方向には視野角特性向上効果が無く、図７の上下方向でのみ正面への視野角特性向上効果を得ることができる。
【符号の説明】
【００７７】
１０  基板
１１  アノード電極
１３  有機ＥＬ層
１４  カソード電極
１５  第１の保護層
１６  第２の保護層
１６ａ  凹状マイクロレンズ
１７  第３の保護層
５１  層間絶縁膜
５２  平坦化膜
【図１】
2011081916.tif 000003
【図２】
2011081916.tif 000004
【図３】
2011081916.tif 000005
【図４】
2011081916.tif 000006
【図５】
2011081916.tif 000007
【図６】
2011081916.tif 000008
【図７】
2011081916.tif 000009
【図８】
2011081916.tif 000010
【図９】
2011081916.tif 000011